(57)【特許請求の範囲】
【請求項１】
リチウムイオン伝導性のガラスセラミックス粉体を含有する媒体中に非水系電解液を含浸してなるガラスセラミックス複合電解質であり、該媒体はシート状高分子材料にガラスセラミックス粉体を含有してなり、厚さが５０μm以下であり、該ガラスセラミックス粉体は平均粒径２０μm以下（体積分率）、かつ最大粒径が４４μm以下であり、リチウムイオン伝導度１×１０-4S・cm-1以上の粒子からなる複合電解質。
【請求項２】
イオン伝導度１×１０-5S・cm-1以上である請求項１記載の複合電解質。
【請求項３】
該媒体中におけるガラスセラミックス粉体の含有量が１０〜９０質量％である請求項１または２記載の複合電解質。
【請求項４】
正極、負極、及びセパレータを備えたリチウム二次電池であって、該セパレータは請求項１から３のうちいずれか一項記載の複合電解質からなるリチウム二次電池。
【発明の詳細な説明】
【０００１】
【発明の属する技術分野】
本発明は、リチウムイオン伝導性のガラスセラミックス粉体を含有する複合電解質に関する。更に、本発明はこの複合電解質を備えたリチウム二次電池に関する。
【０００２】
【従来の技術】
従来から、電池における電解質としては、一般に水系或いは非水系の電解液が使用されていたが、近年、このような液体が中心の電解質に替わり、高分子で構成されたポリマー電解質を用いたリチウム二次電池が注目されるようになった。
【０００３】
すなわち、このようにポリマー電解質を用いたリチウム二次電池においては、ポリマー電解質中に液体の電解液が保持されるため、漏液しにくく、腐食性も少なく、電池の構造が簡単でその組立ても容易になる等の利点があった。
【０００４】
ここで、このようなポリマー電解質は電解液のみに比べ、リチウムイオンの伝導性が低いため、このポリマー電解質の厚みを薄くすることが行なわれるようになった。しかし、このようにポリマー電解質を薄くした場合その機械的強度が低くなって、電池の作製時にこのポリマー電解質が破壊され、正極と負極とが短絡し易いという問題があった。
【０００５】
そこで、従来においては、特開平6-140052号公報等に示されるように、電解質中にアルミナ等の無機酸化物を添加して複合電解質とし、機械的強度を向上させることが提案された。アルミナ以外にもシリカやアルミン酸リチウム等の無機酸化物が提案されている。
しかし、アルミナ等の無機酸化物を電解質中に添加させると、複合電解質におけるリチウムイオンの伝導性が大きく低下する問題がある。また、この複合電解質を備えたリチウム二次電池において充放電を繰り返して行なうと、電解質と上記の無機酸化物とが反応して、リチウム二次電池における充放電サイクル特性が大きく低下してしまう。
【０００６】
【発明が解決しようとする課題】
本発明は、媒体中に非水系電解液を含浸してなる電解質において、高いイオン伝導性を有し、かつ厚みを薄くした場合においても十分な機械的強度を有する電解質を提供することを目的とする。また、本発明は、非水系電解液を含浸してなる電解質をセパレータとして備えたリチウム二次電池において、電池容量が高く、充放電サイクル特性も良好で、長期的に安定して使用できるリチウム二次電池を提供することをもう一つの目的とする。
【０００７】
【課題を解決するための手段】
本発明者らは、電解質中に種々の充填物を添加して詳細な実験を行った結果、特定の組成のガラスセラミックス粉体を非水系電解液と共にポリマー媒体中に分散・含有させたガラスセラミックス複合電解質は、従来のリチウムイオンの伝導性を示さない無機酸化物を含んだ複合電解質に比べて著しく高いリチウムイオンの伝導性を示すことを見出した。また、ここで得られた複合電解質をリチウム二次電池に応用すると、従来のリチウムイオン伝導性を示さない無機酸化物を含んだ複合電解質をリチウム二次電池に適用した場合に比べて電池容量が高く、充放電サイクル特性も著しく向上することを発見し、本発明をなすに至った。
【０００８】
すなわち、本願の請求項１に記載の発明は、リチウムイオン伝導性のガラスセラミックス粉体を含有する媒体中に非水系電解液を含浸してなるガラスセラミックス複合電解質で、該媒体はシート状高分子材料にガラスセラミックス粉体を含有してなり、厚さが５０μm以下であり、該ガラスセラミックス粉体は平均粒径２０μm以下（体積分率）、かつ最大粒径が４４μm以下であり、リチウムイオン伝導度１×１０-4S・cm-1以上の粒子からなる複合電解質であり、
請求項２に記載の発明は、イオン伝導度１×１０-5S・cm-1以上である請求項１記載の複合電解質であり、
請求項３に記載の発明は、該媒体中におけるガラスセラミックス粉体の含有量が１０〜９０質量％である請求項１または２記載の複合電解質であり、
請求項４に記載の発明は、正極、負極、及びセパレータを備えたリチウム二次電池であって、該セパレータは請求項１から３のうちいずれか一項記載の複合電解質からなるリチウム二次電池である。
【０００９】
そして、本発明の複合電解質は、リチウムイオン伝導性の電解質中にリチウムイオン伝導性のガラスセラミックス粉体を含有させることにより、電解質におけるリチウムイオンの伝導性が低下するということが少なく、電解質の機械的強度が向上され、さらに電池容量、特に充電容量も高くできる。
【００１０】
また、上記のガラスセラミックス粉体は反応性が低いため、充放電時に電解液とこのガラスセラミックスとが反応するということが少なくなり、従来のアルミナ等の無機酸化物を添加した電解質のように電解質が反応してリチウム二次電池の充放電サイクル特性が低下するということも少なくなる。
【００１１】
本発明の複合電解質は電池として使用した場合、薄い方が電池の単位体積当たりの電極面積が広く確保できるため高容量の電池が得られる。そこで、本発明の複合電解質は厚さが100μm以下のシート状が好ましい。また、本発明の複合電解質において、ガラスセラミックス粉体は媒体中に均一に分散されていることが、複合電解質のイオン伝導性、及び機械的強度の点で好ましい。分散性を良好にするために、ガラスセラミックス粉体の粒径は、平均で２０μm以下が好ましく、１０μm以下がより好ましい。最大粒径としては４４μm以下が好ましい。
【００１２】
リチウムイオン二次電池の充放電時におけるリチウムイオンの移動性は、電解質のリチウムイオン伝導度に依存するため、本発明の複合電解質のリチウムイオン伝導度は高い方が好ましい。具体的には、１×10-5S・cm-1以上であることが好ましく、１×10-4S・cm-1以上であることがより好ましい。
ゲル状の固体電解質のイオン伝導度は電解液自体のリチウムイオン伝導度よりも一般には低い。また、ゲル状の固体電解質に機械的強度を増すために無機酸化物を添加する場合、添加材自体のリチウムイオン伝導性が低いと、電解質のイオン伝導性は更に低下するのが一般的である。ところが、添加材としてリチウムイオン伝導性のガラスセラミックス粉体を用いると、電解質のリチウムイオン伝導性の低下を防止する効果があり、結局、高いイオン伝導度と、十分な機械的強度を有する複合電解質を得ることができる。本発明の複合電解質において、添加材としてのガラスセラミックス粉体は、複合電解質のリチウムイオン伝導度よりも高いリチウムイオン伝導度のガラスセラミックス粒子からなることが望ましい。具体的には、ガラスセラミックス粉体を構成するガラスセラミックス粒子のリチウムイオン伝導度は、好ましくは1×10-4S・cm-1以上であり、より好ましくは1×10-3S・cm-1以上である。
【００１３】
本発明の複合電解質を構成する媒体は、電池として用いた時の体積当たりの電池容量を大きくできるとともに、可撓性を有し様々な形状に成形が可能である点から、シート状高分子材料にガラスセラミックス粉体を含有してなることが好ましい。また、本発明の複合電解質を構成する媒体は、非水系電解液を含浸してゲル状物となるよう、微細な孔を有する多孔質体であることが好ましい。
【００１４】
本発明の複合電解質を構成するシート状高分子材料としては、ポリエチレン、ポリプロピレン等のポリオレフィン、ポリテトラフルオロエチレン、ポリクロロトリフルオロエチレン、ポリビニリデンフルオライド等のフッ素樹脂、ポリアミド類、ポリエステル類ポリアクリレート等の高分子材料を用いることができる。媒体の材料としては、電解液を安定して含浸させることができること、加工性が良好であること、可撓性に優れること、ガラスセラミックスとの相性が良く高いイオン伝導性を示すこと等が要求される。これらの性質をバランスよく備えたものとして、特にフッ素樹脂が好ましい。
【００１５】
また、本発明の複合電解質において非水系電解液を構成する溶質としては、例えば、ヘキサフルオロリン酸リチウム（LiPF6）、テトラフルオロホウ酸リチウム（LiBF4）、過塩素酸リチウム（LiClO4）、ヘキサフルオロヒ酸リチウム（LiAsF6）、トリフルオロメタンスルホン酸リチウム（LiCF3SO3LiClO4）、トリフルオロメタンスルホン酸イミドリチウム（LiN(CF3SO2)2）等のリチウム化合物を用いることができる。
さらに、上記の溶質の溶媒としては、例えば、エチレンカーボネート、プロピレンカーボネート、ブチレンカーボネート、ジメチルカーボネート、ジエチルカーボネート、γ−ブチロラクトン、スルホラン、1,2-ジメトキシエタン、ジメチルエーテル、アセトニトリル等の有機溶媒を使用することができる。上記の溶質を上記溶媒に溶解して非水系電解液とし、本発明の複合電解質に使用することができる。本発明の複合電解質はゲル状であることが好ましい。複合電解質をゲル状にすることにより、非水系電解液を高濃度に安定して含浸させることができ、高いイオン伝導性を発現することができる。これらの非水系電解液を用いることにより、本発明の複合電解質をゲル状とすることができる。
【００１６】
ここで、上記のように電解質中に高いイオン伝導度を有するリチウムイオン伝導性のガラスセラミックス粉体を含有させる際、その量が少ないと、複合電解質のリチウムイオン伝導度の向上がみられず、また複合電解質における強度を十分に向上させることができない。一方、その量が多くなりすぎると電解液の含有量が少なくなるため、複合電解質および上記のガラスセラミックス粉体と電極との接触がほとんど固体同士となるため接触性が悪くなって電極と複合電解質及び上記のガラスセラミックス粉体の間におけるリチウムイオンの移動性が悪くなる。そこで、本発明の複合電解質において、媒体中におけるリチウムイオン伝導性ガラスセラミックス粉体の含有量の下限としては１０質量％以上が好ましく、２０質量％以上がより好ましい。また、上限としては９０質量％以下が好ましく、８０質量％以下がより好ましい。
【００１７】
本発明の複合電解質は、リチウムイオン伝導性のガラスセラミックス粉体を含有する。このガラスセラミックス粉体は主結晶相がLi1+x+yAlxTi2-xSiyP3-yO12（0≦x≦1、0≦y≦1）のガラスセラミックスからなることが好ましい。このガラスセラミックス粉体は、Li2O-Al2O3-TiO2-SiO2-P2O5系の組成の母ガラスを熱処理して、主結晶相をLi1+x+yAlxTi2-xSiyP3-yO12として結晶化させ、その後、粉砕することにより得ることができる。主結晶相Li1+x+yAlxTi2-xSiyP3-yO12のパラメータとして、好ましくは、0≦x≦1、0≦y≦1であり、より好ましくは、0≦x≦0.4、0＜y≦0.6である。また、母ガラスの酸化物換算の組成比としては、mol%表示で、Li2Oは12〜18％、Al2O3は5〜10%、TiO2は35〜45%、SiO2は1〜10%、P2O5は30〜40%であることが好ましい。この組成範囲の場合、溶融ガラスをキャストして容易にガラスを得ることができ、この母ガラスを熱処理して得られる上記結晶相をもつガラスセラミックスは高いリチウムイオン伝導性を有する。
【００１８】
本発明のリチウム二次電池は正極、負極、及びセパレータとしてガラスセラミックス複合電解質を備える。本発明のリチウム二次電池において、その正極に使用する材料としては、リチウムの吸蔵，放出が可能な遷移金属化合物を主成分として用いることができる。例えば、マンガン，コバルト，ニッケル，バナジウム，ニオブ、モリブデン、チタン等の遷移金属とリチウムを含む遷移金属酸化物を主成分として使用することができる。特に、主成分としてコバルト酸リチウムを含有する正極が、高起電力、サイクル特性の点で優れる。
【００１９】
また、本発明のリチウム二次電池において、その負極に使用する材料としては、金属リチウムやリチウムの吸蔵，放出が可能な合金，酸化物及びカーボン材料等を使用することができる。
【００２０】
【発明の実施の形態】
以下、本発明に係る複合電解質、及びこれを備えたリチウム二次電池について、具体的な実施例を挙げて説明すると共に、比較例を挙げ本発明に係る複合電解質、及びこれを備えたリチウム二次電池が優れている点を明らかにする。なお、本発明は下記の実施例に示したものに限定されるものではなく、その要旨を変更しない範囲において適宜変更して実施できるものである。
【００２１】
（実施例１）
リチウムイオン伝導性ガラスセラミックス粉体の作製
原料としてNH4H2PO4、Al(PO3)3、Li2CO3、SiO2、TiO2を使用し、これらを酸化物換算のmol%でP2O5を35.0%、Al2O3を7.5%、Li2Oを15.0%、TiO2を38.0%、SiO2を4.5%といった組成になるように秤量して均一に混合した後に、白金ポットに入れ、電気炉中1500℃でガラス融液を撹拌しながら２時間加熱熔解した。その後、ガラス融液を水中に直接キャストし、母ガラスを得た。この母ガラスを950℃で12時間の熱処理を行うことにより、目的のガラスセラミックスを得た。析出した結晶相は粉末Ｘ線回折法により、Li1+x+yAlxTi2-xSiyP3-yO12（0≦x≦0.4、0＜y≦0.6）が主結晶相であることが確認された。そのガラスセラミックスのイオン伝導度は、25℃の室温において1.4×10-3S・cm-1であった。このガラスセラミックスを、遊星ボールミルを用いて粉砕した後に分級を行ない、平均粒径７μmのリチウムイオン伝導性ガラスセラミックス粉体を得た。
【００２２】
媒体の作製
ポリビニリデンフルオライド（PVdF）とヘキサフルオロプロピレン（HFP）および上記リチウムイオン伝導性ガラスセラミックスのそれぞれの粉体を35:40:25の質量比でアセトンに２０質量％投入し、アセトン懸濁液を調製した。この液をキャスティング法により成膜した後、真空乾燥させて厚さ５０μmのシート状ガラスセラミックス複合媒体を作製した。
【００２３】
非水系電解液の調製
エチレンカーボネート（EC）とジメチルカーボネート（DMC）を50:50の質量比で混合した溶媒にヘキサフルオロリン酸リチウム（LiPF6）を１mol/Lの濃度で溶解して、非水系電解液とした。
【００２４】
複合電解質の作製
上記ガラスセラミックス複合媒体を、室温で上記非水系電解液に１０分間浸漬することによって、ゲル状物からなるシート状の複合電解質を得た。
【００２５】
イオン伝導度の測定
この得られた複合電解質を２枚のステンレスシートで挾み込み、これらのステンレスシートを電極として、リチウムイオン伝導度測定用の試料を作製した。室温におけるインピーダンス測定を行ない、イオン伝導度を求めた結果、イオン伝導度は、3.1×10-4S・cm-1であった。
【００２６】
（比較例１）
媒体の作製時に、リチウムイオン伝導性ガラスセラミックスの替わりに、表面修飾されたフュームドシリカ（SiO2）を同量加えたこと以外は、実施例１と同様にシート状複合電解質を作製し、同様にイオン伝導度を求めた。その結果、イオン伝導度は、1.7×10-4S・cm-1であった。
実施例１と比較例１を比較すると、それぞれの複合電解質膜のイオン伝導度は２倍近く実施例１の方が高い結果となった。これはイオン伝導性ガラスセラミックスを含有した効果である。
【００２７】
（実施例２）
次に、正極、負極、及びセパレータとしてガラスセラミックス複合電解質とを備えたリチウム二次電池の作製例を説明する。
【００２８】
正極の作製
正極の作製には、正極材料として市販のコバルト酸リチウム（LiCoO2）、導電剤としてアセチレンブラック、結着剤としてフッ素樹脂粉末（ポリビニリデンフルオライド（PVdF））を用いた。質量比で82:10:8のコバルト酸リチウム、アセチレンブラック、及びポリビニリデンフルオライドを、アセトンを用いて混合し、次に、キャスティング法により、この混合物を厚さ10μｍのアルミニウム箔上に塗布した。更に、これを100℃の温度で乾燥させた。これにより、正極集電体（アルミニウム箔）上に厚さが約100μmのシート状の正極を作製した。
【００２９】
負極の作製
負極の作製には、負極材料として市販の10μmの黒鉛粉末、結着剤としてフッ素樹脂（ポリビニリデンフルオライド（PVdF））を用いた。質量比で92:8の黒鉛粉末とポリビニリデンフルオライドを、アセトンを用いて混合し、次に、キャスティング法により、この混合物を厚さ10μｍの銅箔上に塗布した。更に、これを100℃の温度で乾燥させた。これにより、負極集電体（銅箔）上に厚さが約100μmのシート状の負極を作製した。
【００３０】
媒体の作製
実施例１と同様にシート状のガラスセラミックス複合媒体を作製した。
【００３１】
非水系電解液の調製
実施例１と同様に非水系電解液を調製した。
【００３２】
リチウム二次電池の組み立て
上記の正極、負極の間にセパレータとして上記のシート状ガラスセラミックス複合媒体を挾み込んで、ダブルローラーラミネータによって接着し、正極集電体、正極、ガラスセラミックス複合媒体、負極、負極集電体の５層構造体を組み立てた。この５層構造体を、室温で上記非水系電解液に10分間浸漬して、ガラスセラミックス複合媒体に非水系電解液を含浸させて複合電解質とし、セパレータとしてこの複合電解質を備えたリチウム二次電池を作製した。非水系電解液の含浸量は複合電解質の質量の約６０％であった。このリチウム二次電池の構造を図１に示す。図１のリチウム二次電池において、１は正極集電体、２は正極、３はガラスセラミックス複合電解質、４は負極、５は負極集電体を示す。１層が８ｃｍ2のこのリチウム二次電池をさらに６層積層させて、400mAh級のリチウム二次電池を組み上げ、室温25℃において定電流で充放電サイクル試験を行った。この試験では、充電終止電圧4.2V、放電終止電圧3.0V、充電速度10mA/cm2とし、電池の放電容量を測定した。なお、このリチウム二次電池のエネルギー容量は1480ｍＷｈであった。
【００３３】
（比較例２）
媒体の作製時に、リチウムイオン伝導性ガラスセラミックス粉体の替わりに、表面修飾された粉末状のフュームドシリカ（SiO2）を同量加えたこと以外は、実施例２と同様にリチウム二次電池を作製し、同条件にて充放電サイクル試験を行い、電池の放電容量を測定した。
【００３４】
実施例２及び比較例２で得られた電池それぞれの初期放電容量と300サイクル目の放電容量の測定結果を表１に示した。
【００３５】
【表１】
0003643289.tif 000002
【００３６】
表１から明らかなように、本実施例２の電池は、比較例２に比べて放電容量が大きいことが分かる。また、この電池における理論電池容量は約8mAh/cm2であり、実施例２の電池では非常に近い値を示しており、優れたセル性能を有していることも分かる。
【００３７】
また、実施例２及び比較例２で得られた電池それぞれの充放電サイクルに伴う放電容量の変化を図2に示した。
【００３８】
図２より、初期においても、３００サイクル目においても、実施例２の放電容量は比較例２の初期容量と比較してはるかに大きいことが明らかである。つまり、このリチウムイオン伝導性ガラスセラミックスを電解質に含有することによって、高容量なリチウム二次電池の作製が可能となった。
【００３９】
（実施例３）
実施例２と同様に複合電解質を備えたリチウム二次電池を組み立て、同じく室温２５℃において充電終止電圧４.２Ｖ、放電終止電圧３.０Ｖの条件下の充放電サイクル試験を実施例２に比較して３倍の急速充電を適用して行った。
【００４０】
（比較例３）
比較例２と同様にリチウム二次電池を組み立て、同じく室温２５℃において充電終止電圧４.２Ｖ、放電終止電圧３.０Ｖの同じ条件下の充放電サイクル試験を実施例２に比較して３倍の急速充電を適用して行った。
【００４１】
実施例３及び比較例３で得られた電池それぞれの初期放電容量と300サイクル目の放電容量の測定結果を表2に示した。
【００４２】
【表２】
0003643289.tif 000003
【００４３】
表２から明らかなように、本実施例３の電池は、比較例３に比べて放電容量が大きいことが分かり、急速充電においても優れたセル性能を有していることも分かる。
【００４４】
また、実施例３及び比較例３で得られた電池それぞれの充放電サイクルに伴う放電容量の変化を図３に示した。
【００４５】
図３より、初期においても、３００サイクル目においても、実施例３の放電容量は比較例３の初期容量と比較してはるかに大きいことが明らかである。
【００４６】
（実施例４）
実施例２と同様に複合電解質を備えたリチウム二次電池を組み立て、充電終止電圧4.2V、放電終止電圧3.0Vの同じ条件下の充放電サイクル試験において作動温度を変化させて行った。試験は、-10℃、0℃、25℃、50℃、75℃の各温度で行った。
【００４７】
（比較例４）
比較例２と同様にリチウム二次電池を組み立て、充電終止電圧4.2V、放電終止電圧3.0Vの同じ条件下の充放電サイクル試験において作動温度を変化させて行った。試験は、-10℃、0℃、25℃、50℃、75℃の各温度で行った。
【００４８】
実施例４及び比較例４で得られた電池それぞれの作動温度に対する初期放電容量の値の変化を図４に示した。
【００４９】
図４より、実施例４の電池は、-10℃から75℃までと広い温度範囲で大きな放電容量を維持し、比較例４と比較してもはるかに優れていることが明らかである。
【００５０】
（実施例５）
媒体の作製時に、可塑剤として用いていたヘキサフルオロプロピレンHFPを使用せずに、ポリビニリデンフルオライド（PVdF）とリチウムイオン伝導性ガラスセラミックスのそれぞれの粉体を60:40の質量比で同様にアセトン懸濁液とし、シート状ガラスセラミックス複合媒体を作製したこと以外は、実施例２と同様に複合電解質を備えたリチウム二次電池を作製した。非水系電解液の含浸量は複合電解質の質量の約１８％であった。
【００５１】
（比較例５）
媒体の作製時に、リチウムイオン伝導性ガラスセラミックス粉体の替わりに、表面修飾された粉末状のフュームドシリカ（SiO2）を同量加えたこと以外は、実施例５と同様に電池を作製した。
【００５２】
可塑剤として使用していたヘキサフルオロプロピレン（HFP）を使用していない実施例５及び比較例４の電池では、どちらの場合も電解液の含浸性が悪く、ヘキサフルオロプロピレン（HFP）を使用した実施例４及び比較例４の電池と比較して３割程度の含浸率しかなかった。
【００５３】
実施例５及び比較例５で得られた電池それぞれの作動温度に対する初期放電容量の値の変化を図５に示した。
【００５４】
比較例２〜４と比較して電解液を３割程度しか含まない比較例５の電池では、非常に小さい放電容量しか示さなかった。それに比べて同様に電解液を３割程度しか含まない実施例５の電池では、充分に高い放電容量を示し、比較例４とほぼ同等かそれ以上の容量が得られた。これは、複合電解質に含有させたリチウムイオン伝導性ガラスセラミックスの優位性によるものである。つまり、リチウム二次電池内の有機液体成分である電解液の割合を減らした場合においても、充分に高い放電容量を有した電池の製造が可能であり、この結果さらに安全性に優れたリチウム二次電池が製造できることを示唆している。
【００５５】
【発明の効果】
以上記述したように、本発明における複合電解質を用いたリチウム二次電池用においては、複合電解質中にリチウムイオン伝導性ガラスセラミックス粉体を含有させるようにしたため、この複合電解質におけるリチウムイオンの伝導性が低下するということがなく、複合電解質における機械的強度が向上した上に、優れた電池容量を有するリチウム二次電池が得られるようになった。
【００５６】
また、上記のリチウムイオン伝導性ガラスセラミックスは充放電時に高分子材料からなる媒体と反応するということが少ないため、リチウム二次電池における放電容量が大きく、急激に低下するということも抑制された優れたリチウム二次電池が得られるようになった。
【００５７】
さらに、安全性を高めるために有機電解液成分を減らした場合においても、高い放電容量を有したリチウム二次電池の製造が可能となった。
【図面の簡単な説明】
【図１】実施例２におけるガラスセラミックス複合電解質を備えたリチウム二次電池の内部構造を示した断面説明図である。
【図２】実施例２及び比較例２で得られた電池それぞれの充放電サイクルに伴う放電容量の変化を示すグラフである。
【図３】実施例３及び比較例３で得られた電池それぞれの充放電サイクルに伴う放電容量の変化を示すグラフである。
【図４】実施例４及び比較例４で得られた電池それぞれの温度条件に対する初期放電容量を示すグラフである。
【図５】実施例５及び比較例５で得られた電池それぞれの温度条件に対する初期放電容量を示すグラフである。
【符号の説明】
１：正極集電体
２：正極
３：ガラスセラミックス複合電解質
４：負極
５：負極集電体
【図１】
0003643289.tif 000004
【図２】
0003643289.tif 000005
【図３】
0003643289.tif 000006
【図４】
0003643289.tif 000007
【図５】
0003643289.tif 000008